УСОВЕРШЕНСТВОВАННЫЕ БРОМИРОВАННЫЕ СОРБЕНТЫ ДЛЯ УДАЛЕНИЯ РТУТИ ИЗ ВЫБРОСОВ, ПРОИЗВОДИМЫХ ПРИ СГОРАНИИ ТОПЛИВА

1. Термически активированный углерод на основе целлюлозы, который экстрагирован с использованием соединения, содержащего воду, или водного раствора кислоты, галогенирован после экстракции галогеном и/или галогенированным соединением при температуре в диапазоне от приблизительно 82°С до приблизительно 105°С, и который имеет по меньшей мере одно из следующих свойств: (i) температуру первичного выделения энергии, которая является большей, чем температура первичного выделения энергии того же самого термически активированного углерода на основе целлюлозы, не подвергнутого экстракции; (ii) температуру самоподдерживающегося воспламенения, большую, чем температура самоподдерживающегося воспламенения того же термически активированного углерода на основе целлюлозы, не подвергнутого экстракции; или (iii) величину выделения энергии на ранней стадии, которая является меньшей, чем величина выделения энергии на ранней стадии того же самого термически активированного углерода на основе целлюлозы, не подвергнутого экстракции.
2. Термически активированный углерод на основе целлюлозы по п.1, отличающийся тем, что галоген и/или галогенированное соединение содержит бром, хлор, фтор, йод, бромид аммония, другие соли галогенов, содержащие азот, или бромид кальция.
3. Термически активированный углерод на основе целлюлозы по п.2, отличающийся тем, что содержит от приблизительно 5 до приблизительно 20% по весу галогена, при этом % по весу основывается на полном весе термически активированного углерода на основе целлюлозы перед галогенированием с использованием галогена и/или галогенированного соединения.
4. Способ повышения термостойкости термически активированного углерода на основе целлюлозы, включающий экстрагирование термически активированного углерода на основе целлюлозы с использованием соединения, содержащего воду, или водного раствора кислоты, галогенирование экстрагированного термически активированного углерода на основе целлюлозы галогеном и/или галогенированным соединением при температуре от приблизительно от 82°С до приблизительно 105°С таким образом, что экстрагированный термически активированный углерод на основе целлюлозы имеет по меньшей мере одно из следующих свойств: (i) температуру первичного выделения энергии, большую, чем температура первичного выделения энергии того же самого термически активированного углерода на основе целлюлозы перед экстракцией; (ii) температуру самоподдерживающегося воспламенения, большую, чем температура самоподдерживающегося воспламенения того же самого термически активированного углерода на основе целлюлозы перед экстракцией; или (iii) величину выделения энергии на ранней стадии, которая является меньшей, чем величина выделения энергии на ранней стадии того же самого термически активированного углерода на основе целлюлозы перед экстракцией.
5. Способ по п.4, отличающийся тем, что галоген и/или галогенированное соединение содержит бром, хлор, фтор, йод, бромид аммония, другие соли галогенов, содержащие азот, или бромид кальция.
6. Способ по п.4, отличающийся тем, что экстрагированный термически активированный углерод на основе целлюлозы подвергается воздействию галогена и/или галогенированного соединения в течение времени в диапазоне приблизительно от 0,1 до приблизительно 3 с.